СПОСОБ ИЗГОТОВЛЕНИЯ ГИБРИДНОЙ ОТРИЦАТЕЛЬНОЙ ПЛАСТИНЫ ДЛЯ СВИНЦОВО-КИСЛОТНОЙ АККУМУЛЯТОРНОЙ БАТАРЕИ И СВИНЦОВО-КИСЛОТНАЯ АККУМУЛЯТОРНАЯ БАТАРЕЯ

1. Способ изготовления гибридной отрицательной пластины для свинцово-кислотной аккумуляторной батареи, изготовленной посредством нанесения на поверхность отрицательной пластины, заполненной активным материалом, углеродной смеси, которая получена посредством смешивания двух типов углеродных материалов, состоящих из первого углеродного материала, имеющего электропроводность, и второго углеродного материала, имеющего емкостные характеристики конденсатора и/или емкостные характеристики псевдоконденсатора, и, по меньшей мере, связующего вещества, причем лист из углеродной смеси, полученный посредством формирования углеродной смеси в виде листа, приклеивают под давлением, по меньшей мере, к части поверхности отрицательной пластины, заполненной активным материалом, во влажном состоянии, а затем высушивают.
2. Способ изготовления гибридной отрицательной пластины для свинцово-кислотной аккумуляторной батареи по п.1, в котором углеродную смесь формируют в виде листа посредством способа формования экструзией или способа нанесения покрытия.
3. Способ изготовления гибридной отрицательной пластины для свинцово-кислотной аккумуляторной батареи по п.1, в котором углеродную смесь формируют в виде листа посредством поглощения ее пористым листом.
4. Способ изготовления гибридной отрицательной пластины для свинцово-кислотной аккумуляторной батареи по п.1, в котором углеродную смесь формируют в виде листа, а затем прессуют.
5. Способ изготовления гибридной отрицательной пластины для свинцово-кислотной аккумуляторной батареи по п.1, в котором порообразующий агент добавляют к углеродной смеси.
6. Способ изготовления гибридной отрицательной пластины для свинцово-кислотной аккумуляторной батареи по п.5, в котором порообразующий агент представляет собой, по меньшей мере, один материал, выбранный из группы, состоящей из порошка цинка, порошка камфары, порошка нафталина и порошка алюминия.
7. Свинцово-кислотная аккумуляторная батарея, снабженная гибридной отрицательной пластиной, изготовленная с помощью способа изготовления по п.1.